그리고 최종 TSC ( total solid content ) 47 % 이상 , 전환 율 98 % 이상 이 되 었 을 때 25 % 수산화 나트륨 수용액 으로 pH 를 2 ~ 4 에서 9 . 5 ~ 11 로 조정 하 여 라텍스 의 안정 성 을 향상 시킨 후 라텍스 의 안정 성 , 시멘트 혼화 성 및 가사 시간 향상 을 위해 비 이온 성 유화제 인 노닐 페닐에테르 계 유화제 1 ~ 3 중량 부 및 고 성능 감수 지연 형 폴리 카르본 산염 1 . 0 ~ 2 . 0 중량 부 를 첨가 하 고 75 ~ 80 ℃ 의 진공 상태 에서 1 ~ 2 시간 숙성 및 반응 시켜 미 반응물 을 완전히 반응 시켜 제조 한다 .